(57)【要約】【課題】ヴィア先作りのデュアルダマシンプロセスにおける配線溝形成用のレジストパターンとなるレジストの解像低下を防止すること。【解決手段】第１の反応容器内で、シリコン基板１上にＳｉＣＮ：Ｈ膜４をプラズマＣＶＤ法により形成し、次に、第１の反応容器とは別の第２の反応容器内にシリコン基板１を入れ、第２の容器内でＨｅガスを放電させ、その後、ＳｉＣＮ：Ｈ膜４上にＳｉＣＯ：Ｈ膜６をプラズマＣＶＤ法により形成する。【選択図】    図１
2004193162.tif 000002
【特許請求の範囲】
【請求項１】
第１の容器内で、シリコン、炭素、窒素および水素を含む第１の絶縁膜を基板上に形成する工程と、
前記第１の容器とは別の第２の容器内に前記基板を入れ、前記第２の容器内で希ガスを放電させる工程と、
前記第１の絶縁膜上に、シリコン、炭素、酸素および水素を含む第２の絶縁膜を形成する工程と
を有することを特徴とする半導体装置の製造方法。
【請求項２】
前記第２の容器内には、シリコンおよび炭素を含む膜、シリコン、炭素および水素を含む膜、シリコン、炭素および酸素を含む膜、またはシリコン、炭素、酸素および水素を含む膜があらかじめ形成されていることを特徴とする請求項１に記載の半導体装置の製造方法。
【請求項３】
前記第２の容器内にあらかじめ形成された前記膜は、窒素を含まないことを特徴とする請求項２に記載の半導体装置の製造方法。
【請求項４】
前記第１の絶縁膜の膜厚は、前記第２の絶縁膜の膜厚よりも小さいことを特徴とする請求項１−３のいずれか１項に記載の半導体装置の製造方法。
【請求項５】
前記第１および前記第２の絶縁膜を、それぞれ、別の容器内で形成することを特徴とする請求項１−４のいずれか１項に記載の半導体装置の製造方法。
【請求項６】
前記第２の絶縁膜を前記第２の容器内で形成することを特徴とする請求項５に記載の半導体装置の製造方法。
【請求項７】
前記第２の絶縁膜上に、前記第２の絶縁膜と材料が異なる、第３の絶縁膜を形成する工程をさらに有することを特徴とする請求項１−６のいずれか１項に記載の半導体装置の製造方法。
【請求項８】
前記第２の容器内で、前記希ガスを放電させることにより、前記第１の絶縁膜上に、前記第２の容器内にあらかじめ形成された前記膜の材料からなる薄膜を堆積させることを特徴とする請求項２−７のいずれ１項に記載の半導体装置の製造方法。
【請求項９】
前記第２の絶縁膜をプラズマＣＶＤ法または塗布法により形成することを特徴とする請求項１−８のいずれか１項に記載の半導体装置の製造方法。
【請求項１０】
シリコン、炭素、窒素および水素を含む第１の絶縁膜を基板上に形成する工程と、
前記第１の絶縁膜にエネルギー線を照射する工程と、
前記第１の絶縁膜上に、シリコン、炭素、酸素および水素を含む第２の絶縁膜をプラズマＣＶＤ法により形成する工程と
を有することを特徴とする半導体装置の製造方法。
【請求項１１】
前記エネルギー線は、紫外線または電子線であることを特徴とする請求項１０に記載の半導体装置の製造方法。
【請求項１２】
前記第１の絶縁膜に前記エネルギー線を照射する工程において、前記基板を加熱することを特徴とする請求項１０または１１に記載の半導体装置の製造方法。
【請求項１３】
シリコン、炭素、窒素および水素を含む第１の絶縁膜を基板上に形成する工程と、
前記基板をＨ２  Ｏを含む加湿雰囲気中に晒す工程と、
前記基板を加熱する工程と、
前記第１の絶縁膜上に、シリコン、炭素、酸素および水素を含む第２の絶縁膜をプラズマＣＶＤ法により形成する工程と
を有することを特徴とする半導体装置の製造方法。
【請求項１４】
前記基板を加熱する工程において、前記基板を減圧下で加熱することを特徴とする請求項１３に記載の半導体装置の製造方法。
【請求項１５】
前記第１の絶縁膜および前記第２の絶縁膜を含む積層絶縁膜中に接続孔を形成する工程、前記積層絶縁膜に配線溝を形成する工程、および前記接続孔および配線溝内に導電膜を埋め込む工程をさらに備えていることを特徴とする請求項１−１４のいずれか１項に記載の半導体装置の製造方法。
【発明の詳細な説明】
【０００１】
【発明の属する技術分野】
本発明は、シリコン、炭素、窒素および水素を含む絶縁膜と、シリコン、炭素、酸素および水素を含む絶縁膜とを含む積層絶縁膜を形成する工程を含む半導体装置の製造方法に関する。
【０００２】
【従来の技術】
半導体装置の高集積化・高速化に伴い、配線間容量および層間容量の低減化が求められており、そのために金属配線の低抵抗化技術および層間絶縁膜の低誘電率化技術の開発が進んでいる。
【０００３】
層間絶縁膜の低誘電率化技術としては、従来から使用されてきたＳｉＯ２  膜よりも低い比誘電率を有する、いわゆる低誘電率層間絶縁膜（Ｌｏｗ−ｋ膜）の一つであるＳｉＯＣ：Ｈ膜が導入されている。
【０００４】
上記ＳｉＯＣ：Ｈ膜内にＣｕ配線を、デュアルダマシン配線プロセスにより形成する場合、上記Ｃｕ配線の下層にあるＣｕ配線（下層Ｃｕ配線）上にあらかじめストッパ膜を形成しておく。
【０００５】
その理由は、上記ＳｉＯＣ：Ｈ膜中にヴィアホールを開口するエッチング工程において、下層Ｃｕ配線がエッチングによりダメージを受けないようにするためである。他の理由としては、Ｃｕの層間絶縁膜中への拡散を抑制することがあげられる。
【０００６】
ストッパ膜としては、従来よりＳｉＮ膜が広く用いられているが、ＳｉＮ膜は比誘電率が７前後と高いことから、近年、ＳｉＣ膜、ＳｉＣＯ膜、ＳｉＣＮ膜等の絶縁膜の開発が進められている。中でも、ＳｉＣＮ膜は、ＳｉＯＣ膜に対して十分に低いエッチングレートを有し、エッチング選択性の点で優れており、さらに誘電率およびリーク特性の点でも優れていることから注目されている。
【０００７】
しかしながら、ヴィア先作りのデュアルダマシンプロセスの場合、ＳｉＯＣ：Ｈ膜中にヴィアホールを形成する工程において、窒素と水素とを含むＮＨ２  等のアルカリ性を有する物質（ＮｘＨｙ；ｘ，ｙは正の整数）の濃度が高くなる。
【０００８】
この種のＮｘＨｙは、ヴィアホールを形成した後に形成する、配線溝形成用のレジストパターンとなるレジスト、特に化学増幅型レジストの解像を阻害する原因となる。何故なら、レジストの露光部で発生した酸が中和され、溶解が阻害されるからである。そのため、所定形状の配線溝形成用のレジストパターンが形成されず、所定形状の配線を形成することが困難となる問題が生じる（例えば、非特許文献１−３参照）。
【０００９】
なお、同様の問題は、配線溝先作りのデュアルダマシンプロセスにおいても存在するが、配線溝は幅が広く、配線溝内でのＮｘＨｙの濃度の上昇は起こりにくい。そのため、ＮｘＨｙはさほど深刻な問題にはならない。
【００１０】
配線溝先作りのデュアルダマシンプロセスを採用すれば、上記レジストの解像低下の問題を危惧する必要はなくなるが、配線溝先作りのデュアルダマシンプロセスには、ヴィア先作りのデュアルダマシンプロセスにはない別の問題が存在し、配線溝先作りのデュアルダマシンプロセスを採用すれば全ての問題が解決するというものではない。
【００１１】
【非特許文献１】
Ｏｖｅｒｃｏｍｉｎｇ  ｏｆ  ｒｅｓｉｓｔ  ｐｏｉｓｏｎｉｎｇ  ｉｓｓｕｅ  ｄｕｒｉｎｇ  Ｓｉ−Ｏ−Ｃ  ｄｉｅｌｅｃｔｒｉｃ  ｉｎｔｅｇｒａｔｉｏｎ  ｉｎ  Ｃｕ  Ｄｕａｌ  Ｄａｍａｓｃｅｎｅ  ｉｎｔｅｒｃｏｎｎｅｃｔ  ｆｏｒ  ０．１μｍ  ｔｅｃｈｎｏｌｏｇｙ，  Ｍ．Ｆａｙｏｌｌｅ，  Ｇ．Ｆａｎｇｅｔ，  Ｊ．Ｔｏｒｒｅｓ，  ａｎｄ  Ｇ．Ｐａｓｓｅｍａｒｄ，  Ｐｒｏｃｅｅｄｉｎｇｓ  ｏｆ  Ａｄｖａｎｃｅｄ  Ｍｅｔａｌｌｉｚａｔｉｏｎ  Ｃｏｎｆｅｒｅｎｃｅ（ＡＭＣ）  ２００１，  ＵＳ  Ｓｅｓｓｉｏｎ，  Ｍｏｎｔｒｅａｌ（Ｃａｎａｄａ），  Ｏｃｔｏｂｅｒ  ９−１１，２００１，  ｐ２０９
【００１２】
【非特許文献２】
Ｉｎｔｅｇｒａｔｉｏｎ  ｏｆ  Ｃｕ／  ＳｉＯＣ  ｉｎ  Ｄｕａｌ  Ｄａｍａｓｃｅｎｅ  ｉｎｔｅｒｃｏｎｎｅｃｔ  ｆｏｒ  ０．１μｍ  ｔｅｃｈｎｏｌｏｇｙ  ｕｓｉｎｇ  ａ  ｎｅｗ  ＳｉＣ  ｍａｔｅｒｉａｋ  ａｓ  ｄｉｅｌｅｃｔｒｉｃ  ｂａｒｒｉｅｒ，  Ｍ．Ｆａｙｏｌｌｅ，Ｊ．  Ｔｏｒｒｅｓ，  Ｇ．Ｐａｓｓｅｍａｒｄ，  Ｆ．Ｆｕｓａｌｂａ，  Ｇ．Ｇａｎｇｅｔ，  Ｄ．Ｌｏｕｉｓ，  Ｌ．Ａｒｎａｕｄ，  Ｖ．Ｇｉｒａｕｌｔ，  Ｊ．Ｃｌｕｚｅｌ，  Ｈ．  Ｆｅｌｄｉｓ，  Ｍ．Ｒｉｖｏｉｒｅ，  Ｏ．Ｌｏｕｖｅａｕ，  Ｔ．Ｍｏｕｒｉｅｒ，  ａｎｄ  Ｌ．Ｂｒｏｕｓｓｏｕｓ，  Ｐｒｏｃｃｅｄｉｎｇｓ  ｏｆ  ｔｈｅ  ２００２  Ｉｎｔｅｒｎａｔｉｏｎａｌ  Ｉｎｔｅｒｃｏｎｎｅｃｔ  Ｔｅｃｈｎｏｌｏｇｙ  Ｃｏｎｆｅｒｅｎｃｅ，  Ｓａｎ  Ｆｒａｎｃｉｓｃｏ（ＣＡ，  ＵＳＡ），  Ｊｕｎｅ  ３−５，  ２００２，  ｐ３９
【００１３】
【非特許文献３】
Ｖｉａ  Ｆｉｒｓｔ  Ｄｕａｌ  Ｄａｍａｓｃｅｎｅ  ｉｎｔｅｇｒａｔｉｏｎ  ｏｆ  Ｎａｎｏｐｏｒｏｕｓ  Ｕｌｔｒａ  Ｌｏｗ−ｋ  Ｍａｔｅｒｉａｌ，  Ｊ．Ｃ．Ｌｉｎ，  Ｈ．Ｓ．Ｌｅｅ，  Ｓ．Ｓａｔｙａｎａｒａｙａｎａ，  Ｈ．Ｍａｒｔｉｎｚ，  Ｔ．Ｊａｃｏｂｓ，  Ｋ．Ｂｒｅｎｎａｎ，  Ａ．Ｇｏｎｚａｌｅｚ，  Ｒ．Ａｕｇｕｒ，  Ｓ．Ｌ．Ｓｈｕｅ，  Ｃ．Ｈ．Ｙｕ，  ａｎｄ  Ｍ．Ｓ．Ｌｉａｎｇ，  Ｐｒｏｃｅｅｄｉｎｇｓ  ｏｆｔｈｅ  ２００２  Ｉｎｔｅｒｎａｔｉｏｎａｌ  Ｉｎｔｅｒｃｏｎｎｅｃｔ  Ｔｅｃｈｎｏｌｏｇｙ  Ｃｏｎｆｅｒｅｎｃｅ，  Ｓａｎ  Ｆｒａｎｃｉｓｃｏ（ＣＡ，  ＵＳＡ），  Ｊｕｎｅ  ３−５，  ２００２，  ｐ４８
【００１４】
【発明が解決しようとする課題】
上述の如く、下層Ｃｕ配線上にストッパ膜としてＳｉＣＮ膜を形成し、該ＳｉＣＮ膜上に低誘電率絶縁膜としてＳｉＯＣ：Ｈ膜を形成し、その後、ヴィア先作りのデュアルダマシンプロセスによりＣｕ配線を形成する場合、配線溝形成用のレジストパターンとなるレジストの解像が低下し、所定形状の配線を形成することが困難となる問題が生じる。
【００１５】
本発明は、上記事情を考慮してなされたもので、その目的とするところは、シリコン、炭素、窒素および水素を含む第１の絶縁膜と、シリコン、炭素、酸素および水素を含む第２の絶縁膜とを含む積層絶縁膜中に接続孔を形成し、その後、該積層絶縁膜上に溝形成用のレジストパターンとなるレジストを形成しても、該レジストの解像低下を防止することができる、上記第１および第２の絶縁膜の形成工程を含む半導体装置の製造方法を提供することにある。
【００１６】
【課題を解決するための手段】
本願において開示される発明のうち、代表的なものの概要を簡単に説明すれば下記の通りである。
【００１７】
本発明に係る半導体装置の製造方法は、第１の容器内で、シリコン、炭素、窒素および水素を含む第１の絶縁膜を基板上に形成する工程と、前記第１の容器とは別の第２の容器内に前記基板を入れ、前記第２の容器内で希ガスを放電させる工程と、前記第１の絶縁膜上に、シリコン、炭素、酸素および水素を含む第２の絶縁膜を形成する工程とを有することを特徴とする。
【００１８】
また、本発明に係る他の半導体装置の製造方法は、シリコン、炭素、窒素および水素を含む第１の絶縁膜を基板上に形成する工程と、前記第１の絶縁膜にエネルギー線を照射する工程と、前記第１の絶縁膜上に、シリコン、炭素、酸素および水素を含む第２の絶縁膜をプラズマＣＶＤ法により形成する工程とを有することを特徴とする。
【００１９】
また、本発明に係る他の半導体装置の製造方法は、シリコン、炭素、窒素および水素を含む第１の絶縁膜を基板上に形成する工程と、前記基板をＨ２  Ｏを含む雰囲気中に晒す工程と、前記基板を加熱する工程と、前記第１の絶縁膜上に、シリコン、炭素、酸素および水素を含む第２の絶縁膜をプラズマＣＶＤ法により形成する工程とを有することを特徴とする。
【００２０】
本発明によれば、溝形成用のレジストパターンとなるレジストの解像低下の原因となる解像阻害物質の発生を防止することができるので、所期の目的を達成できるようになる。本発明の上記ならびにその他の目的と新規な特徴は、本明細書の記載および添付図面によって明らかになるであろう。
【００２１】
【発明の実施の形態】
以下、図面を参照しながら本発明の実施形態を説明する。
【００２２】
（第１の実施形態）
図１および図２は、本発明の第１の実施形態に係る半導体装置の製造工程を示す断面図である。
【００２３】
図１（ａ）は、シリコン基板１上に層間絶縁膜２を形成し、その後、ダマシンプロセスにより、層間絶縁膜２内にＣｕ配線３（埋込み配線）を形成した工程を示している。シリコン基板１内には図示しない素子が集積形成されている。層間絶縁膜２およびＣｕ配線３は第１のＣｕ配線層を構成する。なお、バリアメタル膜は省略してある。
【００２４】
次に、図示しないプラズマＣＶＤ装置の反応容器（第１の反応容器）内にシリコン基板１を搬入し、図１（ｂ）に示すように、上記第１のＣｕ配線層上に、プラズマＣＶＤ法により、厚さ５０ｎｍのＳｉＣＮ：Ｈ膜（第１の絶縁膜）４を形成する。原料ガスとしては、例えばアルキルシラン等の有機シランとＮＨ３  とを用いる。上記プラズマＣＶＤ装置は、反応容器の内部に高周波電力が印加される電極（対向電極）が設けられてなる容量結合タイプのものである。
【００２５】
ＳｉＣＮ：Ｈ膜４は、シリコン、炭素および窒素を主成分とし、水素を１０％ほど含む。ＳｉＣＮ：Ｈ膜４はエッチングストッパ膜として使用され、後述するダマシンプロセスにおいて、Ｃｕ配線３のエッチングを防ぐためのものである。
【００２６】
従来の方法では、次に、層間絶縁膜の形成工程に進むが、本実施形態では、その前に以下に示す前処理を行う。
【００２７】
まず、ＳｉＣＮ：Ｈ膜４の形成に用いたプラズマＣＶＤ装置の反応容器とは別の、層間絶縁膜を形成するためのＣＶＤ装置の反応容器（第２の反応容器）内にシリコン基板１を搬入する前に、上記第２の反応容器の内部をプリコート膜と呼ばれる膜でコーティングする。
【００２８】
本実施形態では、プリコート膜として、ＳｉＣ：Ｈ膜（ＳｉおよびＣを主成分とし、かつＨを含む膜）をＣＶＤ法により形成する。原料ガスとしては、例えばアルキルシラン等の有機シランを用いる。なお、水素を含まないプリコート膜を使用しても構わない。
【００２９】
また、上記プラズマＣＶＤ装置は、第２の反応容器の内部に高周波電力が印加される電極（対向電極）が設けられてなる容量結合タイプのものである。第２の反応容器の内部全体をプリコート膜でコーティングする必要はないが、上記対向電極上には十分な膜厚のコーティング膜を形成することが好ましい。
【００３０】
第２の反応容器内には、上記対向電極と対向するように、抵抗加熱ヒーターを有する基板支持台が設けられている。この基板支持台の抵抗加熱ヒーターを用い、上記プリコート膜を形成するときに、第２の反応容器内を４５０℃以下に加熱することが好ましい。この４５０℃以下の加熱処理は、以下に説明するＨｅプラズマ処理よりも、長い時間行うことが好ましい。
【００３１】
次に、シリコン基板１を第２の反応容器内に搬入し、さらに第２の反応容器内にＨｅガスを導入し、Ｈｅガスを放電させてプラズマを生成する。このプラズマによるプラズマ処理により、第２の反応容器内のＳｉＣ：Ｈ膜、特に高周波電力が印加されている対向電極上のＳｉＣ：Ｈ膜がＨｅイオンによりスパッタされ、図１（ｃ）に示すように、ＳｉＣＮ：Ｈ膜４上にＳｉＣ：Ｈ薄膜５が堆積する。堆積したＳｉＣ：Ｈ薄膜５の膜厚は２ｎｍ程度である。
【００３２】
次に、図１（ｄ）に示すように、ＳｉＣＮ：Ｈ膜４上に、プラズマＣＶＤ法により、厚さ３５０ｎｍのＳｉＣＯ：Ｈ膜（第２の絶縁膜）６を形成する。このとき、ＳｉＣ：Ｈ薄膜５は酸化されてＳｉＣＯ：Ｈ膜となり消滅する。
【００３３】
ＳｉＣＯ：Ｈ膜６の原料ガスとしては、例えばアルキルシラン等の有機シランとＯ２  とを用いる。ＳｉＣＯ：Ｈ膜６の成膜は、ＳｉＣ：Ｈ薄膜５を形成したプラズマＣＶＤ装置の反応容器内からシリコン基板１を取り出さず、該反応容器内でＳｉＣ：Ｈ薄膜５の成膜に続いて連続的に行うことが好ましい。
【００３４】
ＳｉＣＯ：Ｈ膜６は、いわゆる低誘電率層間絶縁膜（Ｌｏｗ−ｋ膜）であり、その誘電率は２．９程度である。従来より層間絶縁膜として使用されているＳｉＯ２  膜の誘電率は３．９程度である。
【００３５】
次に、図１（ｅ）に示すように、ＳｉＣＯ：Ｈ膜６上に、プラズマＣＶＤ法により、厚さ１００ｎｍのＳｉＯ２  膜（第３の絶縁膜）７を形成する。原料ガスとしては、例えばアルコキシシラン等の有機シランとＯ２  とを用いる。
【００３６】
ＳｉＯＣ：Ｈ膜６をはじめとするｌｏｗ−ｋ膜は、一般に、膜自体の機械的強度やプラズマ耐性が低いため、製造工程中においてｌｏｗ−ｋ膜中にダメージが生じることが懸念されている。この種のダメージの発生を防止するために、ＳｉＯＣ：Ｈ膜６上にＳｉＯ２  膜（キャップ膜）７を形成する。キャップ膜として使用できるものであれば、ＳｉＯ２  以外の材料からなる膜を使用しても構わない。
【００３７】
次に、図１（ｆ）に示すように、ＳｉＯ２  膜７上に、ヴィアホールに対応した開口部を有するレジストパターン８を形成し、その後、レジストパターン８をマスクにしてＳｉＯ２  膜７、ＳｉＣＯ：Ｈ膜６をＲＩＥ（Ｒｅａｃｔｉｖｅ  Ｉｏｎ  Ｅｔｃｈｉｎｇ）プロセスによりエッチングし、ヴィアホールｈを開口する。このとき、ＳｉＣＮ：Ｈ膜４がエッチングストッパとして働き、Ｃｕ配線３のエッチングは防止される。レジストパターン８は、周知のフォトリソグラフィプロセスにより、化学増幅型レジストを露光・現像して形成したものである。
【００３８】
次に、図１（ｇ）に示すように、レジストパターン８を放電したＯ２  ガスを用いて剥離する。
【００３９】
次に、図２（ｈ）に示すように、ＳｉＯ２  膜７上に、配線溝に対応した開口部を有するレジストパターン９を形成する。レジストパターン９は、ヴィアホールｈを埋め込むように化学増幅型レジストを全面に塗布し、その後、周知のフォトリソグラフィプロセスにより、化学増幅型レジストを露光・現像して形成したものである。このとき、化学増幅型レジストの解像が低下するという問題は生じなかった。化学増幅型レジストの解像の低下が起こらなかった理由は、後で詳説する。
【００４０】
次に、図２（ｉ）に示すように、レジストパターン９をマスクにしてＳｉＯ２  膜７、ＳｉＣＯ：Ｈ膜６をＲＩＥプロセスによりエッチングし、配線溝ｔを形成する。このときも、ＳｉＣＮ：Ｈ膜４により、Ｃｕ配線３のエッチングは防止される。その後、レジストパターン９を放電したＯ２  ガスにより剥離する。
【００４１】
次に、図２（ｊ）に示すように、ヴィアホールｈ下のＳｉＣＮ：Ｈ膜４をウエットエッチングにより選択的に除去し、その後、ヴィアホールｈ（ＳｉＣＮ：Ｈ膜４を除去して生じたホールも含む。）および配線溝ｔの内部に、バリアメタル膜１０およびＣｕ配線１１を埋込み形成し、第２のＣｕ配線層が得られる。
【００４２】
バリアメタル膜１０およびＣｕ配線１１の形成工程を、具体的に説明すると、まず、ヴィアホールｈおよび配線溝ｔの内部を覆うように、全面にバリアメタル膜１０をスパッタ法により形成し、続いて、スパッタ法により、バリアメタル膜１０上にＣｕめっきのシード層としての薄いＣｕ層（不図示）を形成する。次に、ヴィアホールｈおよび配線溝ｔの内部を埋め込むように、Ｃｕ膜をめっき法により全面に形成し、その後、化学機械研磨（ＣＭＰ：Ｃｈｅｍｉｃａｌ  Ｍｅｃｈａｎｉｃａｌ  Ｐｏｌｉｓｈｉｎｇ）法により、ヴィアホールｈおよび配線溝ｔの外部のバリアメタル膜およびＣｕ膜を除去するとともに、表面を平坦にする。
【００４３】
本実施形態の方法により、配線溝形成用のレジストパターン９となる化学増幅型レジストの解像の低下を防止できる理由を説明する前に、本発明者等が見出した、従来の方法（本実施形態の方法から図１（ｃ）の工程を省いた方法）で、化学増幅型レジストの解像の低下が起こる理由について説明する。
【００４４】
従来の方法では、ＳｉＣＮ：Ｈ膜４を形成した後、直ちに、Ｌｏｗ−ｋ膜であるＳｉＣＯ：Ｈ膜６をプラズマＣＶＤ法により形成するが、この際に、下地であるＳｉＣＮ：Ｈ膜６の表面がＯ２  プラズマにより酸化され、下記の反応が起こると考えられる。
【００４５】
≡Ｓｉ−ＣＨ３  ＋  ２Ｏ２  →  ≡Ｓｉ−ＯＨ  ＋  ＣＯ２  ＋  Ｈ２  Ｏ
ここで、≡Ｓｉ−ＣＨ３  は、ＳｉＣＮ：Ｈ膜６中に含まれる基である。
【００４６】
上記反応により形成された≡Ｓｉ−ＯＨは水分（Ｈ２  Ｏ）を吸着するいわゆる吸湿サイトとして働くため、ＳｉＣＮ：Ｈ膜４とＳｉＣＯ：Ｈ膜６との界面には水分が吸着した層が形成される。
【００４７】
レジストパターン９となる化学増幅型レジストの塗布工程では、シリコン基板１を回転させながら化学増幅型レジストを基板全面に塗布し、その後、該化学増幅型レジストを１５０℃程度の温度で焼成する。この焼成時に、ＳｉＣＮ：Ｈ膜４とＳｉＣＯ：Ｈ膜６との界面近傍において、該界面に形成されている水分を吸着した層から脱離したＨ２  Ｏが以下の反応でＮＨ２  基と反応する。
【００４８】
≡Ｓｉ−ＮＨ２  ＋  Ｈ２  Ｏ  →  ≡Ｓｉ−ＯＨ  ＋  ＮＨ３  
ここで、≡Ｓｉ−ＮＨ２  は、≡Ｓｉ−ＣＨ３と同様に、ＳｉＣＮ：Ｈ膜６中に含まれる基である。
【００４９】
上記反応により発生したアンモニア（ＮＨ３  ）は、Ｌｏｗ−ｋ膜であるＳｉＣＯ：Ｈ膜６中を拡散する。ＳｉＣＯ：Ｈ膜６はＳｉＯ２  膜と比較して膜密度が３０％程度低いために、発生したアンモニアは容易にＳｉＣＯ：Ｈ膜６中を拡散すると考えられる。
【００５０】
ここで、ＳｉＣＯ：Ｈ膜６の上面には緻密なＳｉＯ２  膜７があるために、発生したアンモニアは、上面から外部に拡散脱離することができず、ヴィアホールｈ内およびその外部周辺に集まることになる。
【００５１】
ヴィアホールｈ内およびその外部周辺に集まったアンモニアは、配線溝形成用のレジストパターン９となる化学増幅型レジストの解像を阻害する原因となる。何故なら、化学増幅型レジストの露光部で発生した酸がアンモニアによって中和され、溶解が阻害されるからである。
【００５２】
図３に、アンモニア等の解像阻害物質（ＮｘＨｙ）が発生した場合のレジストパターン９’の断面形状を示す。図３に示すように、レジストの未解像不良が発生し、レジストパターン９’は配線溝となる領域上の一部を覆うように形成される。そのため、レジストパターン９’をマスクに用いてエッチングを行っても、所定通りの形状を有する配線溝は形成されず、所定通りの形状を有する配線は形成されない。
【００５３】
これに対して、本実施形態の方法では、ＳｉＣＮ：Ｈ膜４上に形成したＳｉＣ：Ｈ薄膜５がいわゆる犠牲膜となり、ＳｉＣＯ：Ｈ膜６の成膜時におけるＯ２  プラズマによるＳｉＣＮ：Ｈ膜４の表面酸化を防止できる。これにより、図３に示しような配線溝形成用のレジストパターンとなる化学増幅型レジストの解像不良を回避でき、所定通りの形状を有するＣｕ配線１１が得られることが判明した。
【００５４】
ここで、ＳｉＣ：Ｈ薄膜５を形成するためのＨｅガスによるプラズマ処理を、ＳｉＣＮ：Ｈ膜４の形成に使用した第１の反応容器の内部で連続して行った場合には、同様の効果は得られず、かえって不良の程度が悪化した。
【００５５】
これは、第１の反応容器の内部、特に対向電極上に堆積していたＳｉＣＮ：Ｈ膜がＨｅプラズマによりスパッタされ、このスパッタされたＳｉＣＮ：Ｈ膜がプラズマ中で励起され生成されたＮイオンと下地のＳｉＣＮ：Ｈ膜４とが下記の反応を起こし、
≡Ｓｉ−ＣＨ３  ＋  ２Ｎ＋  →  ≡Ｓｉ−  ＋  ＮＨ３  ＋  ＣＮ
ＳｉＣＮ：Ｈ膜４中にアンモニアが形成されてしまうことが原因であうと考えられる。
【００５６】
そのため、ＳｉＣＮ：Ｈ膜４を形成した反応容器内で、連続してＳｉＣ：Ｈ薄膜５を形成するためのプラズマ処理を行うことはできなかった。ただし、影響が現れない程度、つまり、レジストの解像劣化が生じない程度の量の窒素を含む膜であるならば、反応容器内にあらかじめ形成されていても構わない。
【００５７】
以上述べたように、本実施形態によれば、ヴィア先作りのデュアルダマシンプロセスにおいて、配線溝形成用のレジストパターン９となるレジストの解像低下の原因となる解像阻害物質（ＮｘＨｙ）の発生を効果的に防止することができ、所定形状のＣｕダマシン配線１０，１１を容易に得ることができるようになる。
【００５８】
なお、本実施形態は種々変形して実施できる。例えば、本実施形態では、プリコート膜としてＳｉＣ：Ｈ膜４を用いたが、これに限定されるものではなく、ＳｉＣＯ：Ｈ膜を用いても同様に効果が得られた。
【００５９】
また、本実施形態では、プリコート膜を形成するためのプラズマ処理のプラズマ源として、希ガスの一つであるＨｅガスを使用したが、Ａｒガス，Ｋｒガス，Ｘｅガス（他の希ガス）を用いても同様の効果が得られた。
【００６０】
さらに、希ガスに、水素（Ｈ２  ）ガスもしくは酸素（Ｏ２  ）ガスまたはそれらの混合ガスを添加しても構わない。混合ガスを１０％以下の濃度で添加すると特に高い効果が得られた。
【００６１】
さらにまた、希ガスに、シリコンおよび炭素を含む物質のガス、例えば有機シランであるアルキルシランやアルコキシシランのガスを混合しても構わない。アルキルシランやアルコキシシランのガスを９０％以下の濃度で混合すると特に高い効果が得られた。
【００６２】
また、本実施形態では、プリコート膜を形成するためのプラズマ処理をＳｉＣＯ：Ｈ膜６の成膜の前処理として行ったため、上記プラズマ処理をＳｉＣＯ：Ｈ膜６の成膜温度である３５０℃で行ったが、この温度に限定されるわけではなく、４５０℃以下であれば同様の効果が得られた。
【００６３】
また、本実施形態では、低誘電率層間絶縁膜として、プラズマＣＶＤ法により形成したＳｉＣＯ：Ｈ膜６の例にあげて説明したが、塗布法により形成したポーラス塗布膜、例えばポリメチルシロキサンからなる絶縁膜の場合にも、前処理として上述した希ガスを含むガスのプラズマ処理を行うことで、ＳｉＣＯ：Ｈ膜６の場合と同様に、配線溝形成用のレジストパターン９となる化学増幅型レジストの解像低下を防止でき、所定通りの形状を有するＣｕ配線１１が得られる。
【００６４】
また、本実施形態の各種プロセス条件は、いわゆる９０−１００ｎｍ世代のロジックデバイスに対応したものであるが、本実施形態の方法は、より微細な世代例えば７０ｎｍ以降の世代の半導体デバイスに対しても有効である。この場合、本実施形態の効果を得るためには、プリコート膜を形成するための希ガスを含むガスでのプラズマ処理を行う前に、ＳｉＣＮ：Ｈ膜４が形成されたシリコン基板１を４５０℃以下の温度で加熱する加熱処理を行うことが好ましいことが分かった。
【００６５】
さらに、上記変形例を適宜組み合わせても構わない。
【００６６】
（第２の実施形態）
次に、第２の実施形態に係る半導体装置の製造方法について説明する。なお、第１の実施形態と同じ工程は、図１および図２を参照しながら説明する。
【００６７】
まず、第１の実施形態と同様に、図１（ａ）および図１（ｂ）に示すように、シリコン基板１上に、層間絶縁膜２、Ｃｕ配線３およびＳｉＣＮ：Ｈ膜４を形成する。
【００６８】
次に、シリコン基板１を反応容器の内部に搬入し、該反応容器内に設けられた抵抗加熱ヒーターを有する基板支持台上にシリコン基板１を設置する。反応容器は特に減圧されておらず、反応容器内の気相中には大気と同程度の割合で酸素が存在する。
【００６９】
次に、上記抵抗加熱ヒーターを用いて、シリコン基板１を２００℃に加熱した後、図４に示すように、ＳｉＣＮ：Ｈ膜４の表面に紫外線１２を照射する。紫外線１２の光源としては、例えば１７２ｎｍ波長を有する紫外線を発生するランプ装置を用いる。また、紫外線１２の照射時間は、例えば１分間である。
【００７０】
紫外線１２の照射を終えた後、反応容器内からシリコン基板１を搬出し、その後、第１の実施形態と同様に、図１（ｄ）−図２（ｊ）に示すように、ＳｉＣＮ：Ｈ膜４上に、ＳｉＣＯ：Ｈ膜６、ＳｉＯ２  膜７、レジストパターン８，９、バリアメタル膜１０およびＣｕ配線１１を形成する。
【００７１】
本実施形態の方法でも、配線溝形成用のレジストパターン９となる化学増幅型レジストの解像の低下を防止でき、第１の実施形態と同様の効果が得られる。以下、化学増幅型レジストの解像の低下を防止でき理由について説明する。
【００７２】
本実施形態の場合、ＳｉＣＮ：Ｈ膜４の表面に紫外線１２を照射する際に、反応容器の気相中のＯ２  が励起され、酸素のラジカル（Ｏ＊  ）が発生する。このＯ＊は、ＳｉＣＮ：Ｈ膜４中の≡Ｓｉ−ＮＨ２  基（ＮｘＨｙの発生源）と以下の反応を起こし、ＳｉＣＮ：Ｈ膜４中から≡Ｓｉ−ＮＨ２  基が取り除かれると考えられる。
【００７３】
≡Ｓｉ−ＮＨ２  ＋  ４Ｏ＊  →  ≡Ｓｉ−Ｏ−Ｓｉ≡  ＋  ＮＯ２  ＋  Ｈ２  Ｏ
本実施形態の場合、ＳｉＣＯ：Ｈ膜６の形成工程時におけるＯ２  プラズマによるＳｉＣＮ：Ｈ膜４の酸化は抑制できないものの、上記のようにＮｘＨｙの発生源はなくなる。そのため、配線溝形成用のレジストパターン９となる化学増幅型レジストの露光部で発生した酸が、ＮｘＨｙによって中和され、溶解が阻害されるという問題は起こらず、化学増幅型レジストの解像低下は起こらない。
【００７４】
なお、本実施形態では、ＳｉＣＯ：Ｈ膜６の成膜の前処理として、紫外線１２の照射処理を行ったが、電子線の照射処理を行っても同様の効果が得られる。これは、紫外線照射の場合と同様に気相中でＯ＊  が形成され、さらに、ＳｉＣＮ：Ｈ膜４中のＮｘＨｙの発生源であるＳｉ−ＮＨ２  基のＳｉ−Ｓｉ結合が、電子線のエネルギーにより切断されるためだと考えられる。特に、ＳｉＣＮ：Ｈ膜４中の水分が反応に関与した場合には以下のような反応式が考えられる。
【００７５】
２≡Ｓｉ−ＮＨ２  ＋  Ｈ２  Ｏ  →  ≡Ｓｉ−Ｏ−Ｓｉ≡  ＋  ２ＮＨ３  
このような反応により、ＳｉＣＯ：Ｈ膜６の形成工程時におけるＯ２プラズマによる酸化を抑制することはできないが、ＳｉＣＮ：Ｈ膜４中のＮｘＨｙの発生源を低減することはできるために、図３に示したような配線溝形成用のレジストパターンの解像不良は、回避できることが判明した。
【００７６】
また、本実施形態では、基板温度を２００℃に加熱して紫外線の照射を行ったが、これに限定されるわけではなく、４５０℃以下であれば照射時間を最適化すれば、どの温度でも同様の効果を得ることが可能である。電子照射時の基板温度も同様に４５０℃以下であれば良い。また、紫外線や電子線以外のエネルギー線を使用することも可能である。
【００７７】
（第３の実施形態）
次に、第３の実施形態に係る半導体装置の製造方法について説明する。なお、第１の実施形態と同じ工程は、図１および図２を参照しながら説明する。
【００７８】
まず、第１の実施形態と同様に、図１（ａ）および図１（ｂ）に示すように、シリコン基板１上に、層間絶縁膜２、Ｃｕ配線３およびＳｉＣＮ：Ｈ膜４を形成する。
【００７９】
次に、シリコン基板１を容器内に搬入し、該容器内にＨ２  Ｏガスを導入し、その後、図５に示すように、上記容器内を湿度８０％、温度４５℃の加湿雰囲気１３にし、加湿雰囲気１３中にシリコン基板１を１５分間晒す。
【００８０】
次に、上記容器からシリコン基板１を搬出し、その後、反応容器内に設けられた抵抗加熱ヒーターを有する基板支持台上にシリコン基板１を設置し、該抵抗加熱ヒーターを用いてシリコン基板１を３５０℃に加熱する。
【００８１】
その後、第１の実施形態と同様に、図１（ｄ）−図２（ｊ）に示すように、ＳｉＣＮ：Ｈ膜４上に、ＳｉＣＯ：Ｈ膜６、ＳｉＯ２  膜７、レジストパターン８，９、バリアメタル膜１０およびＣｕ配線１１を形成する。
【００８２】
本実施形態の方法でも、配線溝形成用のレジストパターン９となる化学増幅型レジストの解像の低下を防止でき、第１の実施形態と同様の効果が得られる。以下、化学増幅型レジストの解像の低下を防止でき理由について説明する。
【００８３】
本実施形態では、加湿雰囲気１３中での加湿処理およびその後の加熱処理により、以下の反応がＳｉＣＮ：Ｈ膜４中で起こり、ＮｘＨｙを生成する原因となる≡Ｓｉ−ＮＨ２  がＳｉＣＮ：Ｈ膜４中から取り除かれると考えられる。
【００８４】
２≡Ｓｉ−ＮＨ２  ＋  Ｈ２  Ｏ  →  ≡Ｓｉ−Ｏ−Ｓｉ≡  ＋  ２ＮＨ３  
本実施形態の場合、ＳｉＣＯ：Ｈ膜６の形成工程時におけるＯ２  プラズマによるＳｉＣＮ：Ｈ膜４の酸化は抑制できないものの、上記のようにＮｘＨｙの発生源はなくなる。そのため、配線溝形成用のレジストパターン９となる化学増幅型レジストの露光部で発生した酸が、上記ＮｘＨｙによって中和され、溶解が阻害されるという問題は起こらず、化学増幅型レジストの解像低下は起こらない。
【００８５】
なお、本実施形態では、基板温度を４５℃にして加湿処理を行い、その後、基板温度を３５０℃にして加熱処理を行ったが、各処理の基板温度はこれらの値に限定されるわけではなく、４５０℃以下であれば、各処理どの温度でも同様の効果を得ることが可能である。
【００８６】
また、加湿処理は、減圧下で容器内に水分を導入することにより行うことも可能である。
【００８７】
なお、本発明は、上記実施形態に限定されるものではない。例えば、上記実施形態では、２層のＣｕ配線層の場合について説明したが、３層以上の多層Ｃｕ配線層も同様の方法により形成することができる。また、２層目以降の全てのＣｕ配線層ではなく一部の層だけに本発明を適用しても構わない。
【００８８】
また、上記実施形態では、Ｃｕ配線の場合について説明したが、本発明は他の金属配線にも適用可能である。また、基板はシリコン基板に限定されるものではなく、例えばＳＯＩ基板や、歪みシリコンを含む半導体基板、ＳｉＧｅ基板であっても構わない。
【００８９】
さらに、ストッパ膜はＳｉＣＮ：Ｈ膜４に限定されるものではなく、シリコン、炭素、窒素および水素を含む他の膜も使用可能である。同様に、低誘電率絶縁膜はＳｉＣＯ：Ｈ膜（第２の絶縁膜）に限定されるものではなく、シリコン、炭素、酸素および水素を含む他の絶縁膜も使用可能である。
【００９０】
さらにまた、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題を解決できる場合には、この構成要件が削除された構成が発明として抽出され得る。
【００９１】
その他、本発明の要旨を逸脱しない範囲で、種々変形して実施できる。
【００９２】
【発明の効果】
以上詳説したように本発明によれば、シリコン、炭素、窒素および水素を含む第１の絶縁膜と、シリコン、炭素、酸素および水素を含む第２の絶縁膜とを含む積層絶縁膜中に接続孔を形成し、その後、該積層絶縁膜上に溝形成用のレジストパターンとなるレジストを形成しても、該レジストの解像低下を防止することができる、上記第１および第２の絶縁膜の形成工程を含む半導体装置の製造方法を実現できるようになる。
【図面の簡単な説明】
【図１】本発明の第１の実施形態に係る半導体装置の製造工程を示す断面図
【図２】図１に続く同半導体装置の製造工程を示す断面図
【図３】解像阻害物質が発生した場合のレジストパターンの断面形状を示す断面図
【図４】本発明の第２の実施形態に係る半導体装置の製造方法を説明するための断面図
【図５】本発明の第３の実施形態に係る半導体装置の製造方法を説明するための断面図
【符号の説明】
１…シリコン基板、２…層間絶縁膜、３…Ｃｕ配線、４…ＳｉＣＮ：Ｈ膜（第１の絶縁膜）、５…ＳｉＣ：Ｈ膜、６…ＳｉＣＯ：Ｈ膜（第２の絶縁膜）、７…ＳｉＯ２  膜（第３の絶縁膜）、８，９…レジストパターン、１０…バリアメタル膜、１１…Ｃｕ配線、１２…紫外線、１３…加湿雰囲気、ｈ…ヴィアホール、ｔ…配線溝
【図１】
2004193162.tif 000003
【図２】
2004193162.tif 000004
【図３】
2004193162.tif 000005
【図４】
2004193162.tif 000006
【図５】
2004193162.tif 000007